(57)【要約】【課題】引裂き力及び破断伸びに加えて、セット性にも優れ、長時間の使用によっても張力が良好に保持される搬送ベルトを提供する。【解決手段】ミラブルウレタンを主成分としたゴム組成物からなる搬送ベルトにおいて、ゴム組成物が、架橋剤として有機過酸化物をミラブルウレタン１００質量部に対して１〜４質量部、共架橋剤として二官能のメタクリレートを０．５〜５質量部、カーボンブラックを１０〜６０質量部含んでなることを特徴とする搬送ベルトである。【選択図】　図１
2004142872.tif 000002
【特許請求の範囲】
【請求項１】
ミラブルウレタンを主成分とするゴム組成物を用いた搬送ベルトにおいて、ゴム組成物が、架橋剤として有機過酸化物をミラブルウレタン１００質量部に対して１〜４質量部、共架橋剤として二官能のメタクリレートを０．５〜５質量部、カーボンブラックを１０〜６０質量部含んでなることを特徴とする搬送ベルト。
【請求項２】
二官能のメタクリレートが非金属塩である請求項１記載の搬送ベルト。
【請求項３】
二官能のメタクリレートが１，３−ブチレングリコールジメチルアクリレートである請求項１乃至２記載の搬送ベルト。
【発明の詳細な説明】
【０００１】
【発明の属する技術分野】
本発明は、カード、切符、紙幣などの紙葉類、あるいはコインなどを搬送する搬送ベルトに係り、詳しくは張力保持性が高い搬送ベルトに関する。
【０００２】
【従来の技術】
ＡＴＭ、自動改札機等において、紙幣、切符、プリペイドカード等の紙葉類を背面で挟持して搬送しながら同時に動力伝達も行うゴム製のベルトが多く用いられている。このようなベルトには、その主要部を構成するゴム組成物として、耐摩耗性に優れたミラブルウレタンや硫黄で架橋した水素添加ニトリルゴム（Ｈ−ＮＢＲ）が用いられてきた。例えば特許文献１、特許文献２には、ミラブルウレタンを用いた搬送ベルトが開示されている。
【０００３】
【特許文献１】
特開平０７−１２５８６６号公報
【０００４】
【特許文献２】
特開平０８−０１２０３９号公報
【０００５】
【発明が解決しようとする課題】
しかし、従来のミラブルウレタンや硫黄で架橋したＨ−ＮＢＲを用いたベルトでは、ゴム組成物のセット性（変形回復性）が劣るため、長時間の使用によってベルトに伸びが発生した場合、復元せず、張力が低下してしまう問題があった。張力が低下するとベルトがスリップして搬送速度に変動が生じ、さらにはベルトがプーリから離脱する可能性が増すことにもなる。
【０００６】
ゴム組成物の架橋剤を硫黄から有機過酸化物に変更することによって架橋密度を上げて、セット性を改善することは可能ではあるが、その場合、引裂き力及び破断伸びが低下する問題が発生する。
【０００７】
スプリング等からなる張力維持手段を設けてベルトの伸びを補償する方法もあるが、部品点数が増える上に、張力維持手段の配設空間を確保する必要があり、装置全体が嵩高くなる問題がある。
【０００８】
本発明はこのような問題点を解決するため、引裂き力及び破断伸びに優れ、かつ長時間の使用によっても張力が良好に保持される搬送ベルトを提供することを目的とする。
【０００９】
【課題を解決するための手段】
すなわち本願請求項１記載の発明は、ミラブルウレタンを主成分とするゴム組成物を用いた搬送ベルトにおいて、ゴム組成物が、架橋剤として有機過酸化物をミラブルウレタン１００質量部に対して１〜４質量部、共架橋剤として二官能のメタクリレートを０．５〜５質量部、カーボンブラックを１０〜６０質量部含んでなることを特徴とする搬送ベルトである。
【００１０】
請求項２記載の発明は、二官能のメタクリレートが非金属塩である請求項１記載の搬送ベルトである。
【００１１】
請求項３記載の発明は、二官能のメタクリレートが１，３−ブチレングリコールジメチルアクリレートである請求項１乃至２記載の搬送ベルトである。
【００１２】
【発明の実施の形態】
以下、本発明の搬送ベルトについて詳細に説明する。
図１に本発明の搬送ベルトの断面斜視図を示す。搬送ベルト１は、ゴム層２からなる厚さ約０．５ｍｍ〜１ｍｍの平ベルトであって、該ゴム層は、架橋剤として、有機過酸化物をミラブルウレタン１００質量部に対して１〜４質量部、共架橋剤として、二官能のメタクリレートを０．５〜５質量部、カーボンブラックを１０〜６０質量部含んでなるゴム組成物からなる。搬送面３には、編布４が適用される。編布４としては、ポリエステル、ポリアミド、綿などの繊維からなる平編、ゴム編、インレイ編などの編み方で編まれた編布を用いることができる。
【００１３】
ここでミラブルウレタンとは、ポリエーテルポリオールあるいはポリエステルポリオールとジイソシアナートとを略等量比で反応させて得られるヒドロキシルプレポリマーであり、通常のゴムと同様に、ロールやバンバリーミキサー、ニーダー等による練りが可能で、有機過酸化物を用いて架橋することにより、耐摩耗性に優れたゴム組成物を与える。
【００１４】
前記ポリエーテルポリオールとしては、ポリエチレンエーテルグリコール（ＰＥＧ）、ポリプロピレンエーテルグリコール（ＰＰＧ）、ポリブチレンエーテルグリコール（ＰＢＧ）、ポリテトラメチレンエーテルグリコール（ＰＴＭＧ）、エチレンオキシドとプロピレンオキシド、エチレンオキシドとブチレンオキシドとのランダム共重合体あるいはブロック共重合体等がある。
【００１５】
前記ポリエステルポリオールとしては、ポリエチレンアジペート、ポリエチレンフタレート、ポリエチレンセバケート、ポリエチレンサクシナート、ポリプロピレンアジペート、ポリプロピレンフタレート、ポリプリプレンセバケート、ポリブチレンアジペート、ポリブチレンフタレート、ポリブチレンセバケート、ポリブチレンサクシナート、ポリヘキサメチレンイソフタレートアジペート、ポリ−ε−カプロラクトンジオール、ポリ−３−メチルペンタンアジペート、１，６−ヘキサンジオールとダイマー酸の重縮合物、１，６−ヘキサンジオールとアジピン酸とダイマー酸の共重縮合物、ノナンジオールとダイマー酸の重縮合物、エチレングリコールとダイマー酸の重縮合物、エチレングリコールとアジピン酸とダイマー酸の共重縮合物等がある。
【００１６】
前記ジイソシアナートとしては、１，５−ナフチレンジイソシアナート、４，４’−ジフェニルメタンジイソシアナート、トリレンジイソシアナート、キシレンジイソシアナート、テトラメチルキシレンジイソシアナート、１，６−ヘキサメチレンジイソシアナート、１，１２−ドデカンジイソシアナート、シクロヘキサンジイソシアナート、ジシクロヘキシルメタンジイソシアナート、イソホロンジイソシアナート、ノルボランジイソシアナート等がある。
【００１７】
ポリエーテルポリオールを原料とするエーテル系ミラブルウレタンは優れた耐加水分解性を示し、ポリエステルポリオールを原料とするエステル系ミラブルウレタンは優れた機械的強度を示すという特性をそれぞれ有する。前記二種類のミラブルウレタンは、いずれか一方のみを用いてもよく、また適当な混合比で混合された両者の混合物を用いてもよい。
【００１８】
架橋剤としての有機過酸化物は、具体的には、２，５−ジメチル−２，５−ジ（ｔ−ブチルパーオキシ）ヘキシン、２，５−ジメチル−２，５−ジ（ｔ−ブチルパーオキシ）ヘキサン、２，２−ビス（ｔ−ブチルパーオキシ）−ｐ−ジイソプロピルベンゼン、ジクミルパーオキサイド、ジ−ｔ−ブチルパーオキサイド、ｔ−ブチルパーベンゾエート、１，１−ビス（ｔ−ブチルパーオキシ）−３，３，５−トリメチルシクロヘキサン、２，４−ジクロロベンゾイルパーオキサイド、ベンゾイルパーオキサイド、ｐ−クロロベンゾイルパーオキサイド、２，４−ジクミルパーオキサイド、ジクミルパーオキサイド、ジアルキルパーオキサイド、ケタールパーオキサイド等が挙げられる。
【００１９】
有機過酸化物は、ミラブルウレタン１００質量部に対して、１〜４質量部配合される。１質量部未満では架橋が不十分となり、引張強さなどの物性が劣り、一方４質量部を超えると過架橋となり、伸びの劣るゴムとなるため、共に好ましくない。
【００２０】
共架橋剤としての二官能のメタクリレートには、金属塩と非金属塩があるが、効果があるのは非金属塩であって、具体的には、１，３−ブチレングリコールジメチルアクリレート、トリエチレングリコールジメタクリレート、エチレングリコールジメタクリレート、テトラエチレングリコールジメタクリレート、ポリエチレングリコールジメタクリレート、１，４−ブタンジオールジメタクリレート、ジエチレングリコールジメタクリレート、１，６−ヘキサンジオールジメタクリレート、ジンクジメタクリレート、エトキシ化ビスフェノールＡジメタクリレート等がある。
【００２１】
前記二官能のメタクリレートは、ミラブルウレタン１００質量部に対して、０．５〜５質量部配合される。０．５質量部未満では、圧縮永久歪みが大きくなり、ベルトに成形したときの張力保持性が低下し、一方５質量部を越えると、圧縮永久歪みは小さくなるものの、引裂き力が低下するため、共に好ましくない。
【００２２】
カーボンブラックとしては、アセチレンブラック、ファーネスブラック、サーマルブラック、チャンネルブラック等その種類は特に限定されない。
【００２３】
前記カーブンブラックは、ミラブルウレタン１００質量部に対して、１０〜６０質量部配合される。１０質量部未満では、引裂き力が著しく低下し、一方６０質量部を越えると、圧縮永久歪みが増加するため、共に好ましくない。
【００２４】
前記、架橋剤、共架橋剤、及びカーボンブラック以外にも通常のゴム組成物に用いられる配合剤を適宜配合してもよい。配合剤とは、フタレート系、アジペート系、セバケート系、フォスフェート系等の可塑剤、加硫促進剤、加硫促進助剤、短繊維、充填剤、粘着付与剤、スコーチ防止剤、着色剤、紫外線吸収剤、老化防止剤、オゾン劣化防止剤、難燃剤、耐油性向上剤等が挙げられる。
【００２５】
短繊維は、綿、ポリエステル、ポリアミド、アラミドなどの繊維からなる長さが１〜１０ｍｍ程度の通常よく用いられる短繊維を用いることができる。短繊維の配合量は、水素化ニトリルゴム１００質量部に対して１〜３０質量部の範囲で混入するのが好ましい。１質量部未満であると短繊維でのモジュラスを向上させる効果が十分に得られず、３０質量部を越えると硬度が高くなりすぎるため、共に好ましくない。
【００２６】
本発明の搬送ベルトは、図１に示すような、編布４がゴム層２の表面近傍に設けられた搬送ベルト１の他、図２に示すような、編布１４がゴム層２の中ほどに設けられた搬送ベルト１１であってもよい。
【００２７】
【実施例】
実施例１〜５
以下、本発明の搬送ベルトについて、実施例を示しながら詳細に説明する。
表１に示す配合のミラブルウレタンを１６５℃、３０分の条件で架橋して、シート状架橋品を得た。
【００２８】
【表１】
2004142872.tif 000003
【００２９】
各実施例のシート状加硫品につき、硬度、強度、破断伸び、引裂き力、圧縮永久歪みを測定した。結果を表２に示す。
【００３０】
【表２】
2004142872.tif 000004
【００３１】
実施例１〜５において、二官能のメタクリレートである１，３−ブチレングリコールジメチルアクリレートの効果により、大きな伸びと優れたセット性（小さな圧縮永久歪み）が得られた。
【００３２】
比較例１〜６
表１に示す配合で同様にシート状架橋品を得た。実施例と同様に、硬度、強度、破断伸び、引裂き力、圧縮永久歪みを測定した。結果を表２に併記する。比較例１は、１，３−ブチレングリコールジメチルアクリレートの添加量が多いため、圧縮永久歪みは小さくなるが、引裂き力が小さくなっている。比較例２は、共架橋剤として、二官能のメタクリレートではないＴＡＩＣを添加しているため、圧縮永久歪みは若干小さくなるが、破断伸びが小さくなっている。比較例３は、共架橋剤を添加していないので、圧縮永久歪みが大きい。比較例４は、カーボンブラックを添加していないため、引裂き力が小さい。比較例５は、カーボンブラックの添加量が多過ぎるため、圧縮永久歪みが大きい。比較例６は、架橋剤として硫黄を添加しているため、圧縮永久歪みが非常に大きい。
【００３３】
実施例２のゴム組成物を用いて、７５デニールのＰＥＴからなる平編の編布をゴム層の表面近傍に有する、長さ６００ｍ、幅１０ｍｍ、厚さ０．５ｍｍの搬送ベルトを作製し、各搬送ベルトについて、引裂き力を測定した。また、共にφ９５．４９の駆動プーリ及び従動プーリを用いて、軸荷重１５ｋｇｆ、回転数１，０００ｒｐｍの条件で１，０００時間走行させ、張力を測定し、走行前の張力と比較することによって張力保持率を評価した。結果を表３に示す。
【００３４】
【表３】
2004142872.tif 000005
【００３５】
比較例２のゴム組成物を用いて同サイズの搬送ベルトを作製し、同様に引裂き力と張力保持率を測定した。結果を表３に併記する。実施例２のゴム組成物を用いた搬送ベルトは、比較例２のゴム組成物を用いた搬送ベルトに比較して、大きな張力保持率とベルト引裂き力が得られた。
【００３６】
【発明の効果】
以上説明したように、本発明の搬送ベルトは、ゴム組成物が、ミラブルウレタンを主成分とし、架橋剤として有機過酸化物をミラブルウレタン１００質量部に対して１〜４質量部、共架橋剤として二官能のメタクリレートを０．５〜５質量部、カーボンブラックを１０〜６０質量部含んでなることを特徴とするものであり、引裂き力及び破断伸びに優れ、かつ長時間の使用によっても張力が良好に保持される搬送ベルトを提供することができる。
【図面の簡単な説明】
【図１】本発明の搬送ベルトの一実施例の断面斜視図である。
【図２】本発明の搬送ベルトの別の実施例の断面斜視図である。
【符号の説明】１　搬送ベルト２　ゴム層３　搬送面
４　編布
１１　搬送ベルト
１２　ゴム層
１３　搬送面
１４　編布
【図１】
2004142872.tif 000006
【図２】
2004142872.tif 000007